(57)【要約】薄板ガラスを備える光学部材の製造方法であって、前記薄板ガラスとモールドとの間に成形材料の層を挟み、前記モールドの凹凸パターンが転写した凹凸層を前記薄板ガラス上に形成する転写工程と、前記凹凸層と前記モールドとを分離する分離工程とを有し、前記転写工程で、前記薄板ガラスは補強板と剥離可能に結合されている、光学部材の製造方法。
2013176146.tif 000002
【特許請求の範囲】
【請求項１】
薄板ガラスを備える光学部材の製造方法であって、  前記薄板ガラスとモールドとの間に成形材料の層を挟み、前記モールドの凹凸パターンが転写した凹凸層を前記薄板ガラス上に形成する転写工程と、  前記凹凸層と前記モールドとを分離する分離工程とを有し、  前記転写工程で、前記薄板ガラスは補強板と剥離可能に結合されている、光学部材の製造方法。
【請求項２】
前記モールドはフレキシブル性を有し、  前記転写工程は、前記薄板ガラスを平坦に支持すると共に前記モールドの一部を湾曲させながら前記モールドを前記成形材料の層に徐々に押し付ける工程を含む請求項１に記載の光学部材の製造方法。
【請求項３】
前記転写工程における前記モールドの湾曲部分は、前記モールドを前記成形材料の層に押し付ける部材に沿って湾曲され、  該押し付ける部材と、前記薄板ガラスとが相対的に移動することにより、該押し付ける部材が前記モールドを前記成形材料の層に徐々に押し付ける請求項２に記載の光学部材の製造方法。
【請求項４】
前記モールドに張力を印加することで、前記モールドの一部を前記押し付ける部材に抱き付かせ、前記押し付ける部材に沿って湾曲させる請求項３に記載の光学部材の製造方法。
【請求項５】
前記モールドはフレキシブル性を有し、  前記分離工程は、前記薄板ガラスを平坦に支持すると共に前記モールドの一部を湾曲させながら前記モールドを前記凹凸層から徐々に分離する工程を含む請求項１に記載の光学部材の製造方法。
【請求項６】
前記分離工程における前記モールドの湾曲部分は、前記モールドを前記凹凸層に押し付ける部材に沿って湾曲され、  該押し付ける部材と、前記薄板ガラスとが相対的に移動することにより、前記モールドが前記凹凸層から徐々に分離する請求項５に記載の光学部材の製造方法。
【請求項７】
前記モールドに張力を印加することで、前記モールドの一部を前記押し付ける部材に抱き付かせ、前記押し付ける部材に沿って湾曲させる請求項６に記載の光学部材の製造方法。
【請求項８】
前記薄板ガラスと前記補強板とを剥離する剥離工程をさらに備える請求項１〜７のいずれか一項に記載の光学部材の製造方法。
【請求項９】
前記補強板は支持板及び該支持板上に形成される剥離層を備え、該剥離層と前記薄板ガラスとが剥離可能に結合される請求項１〜８のいずれか一項に記載の光学部材の製造方法。
【請求項１０】
前記薄板ガラスの板厚が０．３ｍｍ以下である請求項１〜９のいずれか一項に記載の光学部材の製造方法。
【請求項１１】
薄板ガラスと、該薄板ガラス上に設けられる凹凸層とを有し、  前記薄板ガラスの板厚が０．１ｍｍ以下である光学部材。
【請求項１２】
請求項１１の光学部材と、前記凹凸層を保護する保護フィルムとを有する保護フィルム付き光学部材。
【請求項１３】
請求項１〜１０のいずれか一項に記載の光学部材の製造方法により得られた光学部材を用いて光学パネルを製造する光学パネルの製造方法。
【請求項１４】
前記光学パネルは、液晶パネル又は有機ＥＬパネルである請求項１３に記載の光学パネルの製造方法。
【発明の詳細な説明】
【技術分野】
【０００１】  本発明は、光学部材の製造方法、光学部材、保護フィルム付き光学部材、及び光学パネルの製造方法に関する。
【背景技術】
【０００２】  液晶パネルや有機ＥＬパネル等の光学パネルに、インプリント法で作製される光学部材が用いられている（例えば特許文献１参照）。インプリント法は、基材とモールドとの間に成形材料を挟んで硬化することにより、モールドの凹凸パターンが転写した凹凸層を基材上に形成する方法である。光学部材としては、例えばモスアイ型の反射防止部材、ワイヤグリッド型の偏光部材、又はレンチキュラーレンズ部材等が挙げられる。
【先行技術文献】
【特許文献】
【０００３】
【特許文献１】日本国特開２００９−４２３１９号公報
【発明の概要】
【発明が解決しようとする課題】
【０００４】  光学部材の基材としては、平坦性、平滑性及び低熱膨張性を有する板ガラスが好ましい。【０００５】  しかしながら、近年、光学パネルの薄型化が進んでおり、光学部材の薄板化が要望されている。光学部材の基材が薄くなると、基材としての板ガラスが割れやすく、凹凸層の形成が困難である。【０００６】  本発明は、上記課題に鑑みてなされたものであって、基材としての板ガラスの薄型化が可能な光学部材の製造方法、光学部材、保護フィルム付き光学部材、及び光学パネルの製造方法の提供を目的とする。
【課題を解決するための手段】
【０００７】  上記課題を解決するため、本発明の一態様による光学部材の製造方法は、  薄板ガラスを備える光学部材の製造方法であって、  前記薄板ガラスとモールドとの間に成形材料の層を挟み、前記モールドの凹凸パターンが転写した凹凸層を前記薄板ガラス上に形成する転写工程と、  前記凹凸層と前記モールドとを分離する分離工程とを有し、  前記転写工程で、前記薄板ガラスは補強板と剥離可能に結合されている。【０００８】  また、本発明の他の一態様による光学部材は、  薄板ガラスと、該薄板ガラス上に設けられる凹凸層とを有し、  前記薄板ガラスの板厚が０．１ｍｍ以下である。【０００９】  また、本発明の別の一態様による保護フィルム付き光学部材は、  上記の光学部材と、上記の凹凸層を保護する保護フィルムとを有する。【００１０】  また、本発明のさらに別の一態様による光学パネルの製造方法は、  上記光学部材の製造方法により得られた光学部材を用いて光学パネルを製造する。
【発明の効果】
【００１１】  本発明によれば、板ガラスの薄型化が可能な光学部材の製造方法、光学部材、保護フィルム付き光学部材、及び光学パネルの製造方法が提供される。
【図面の簡単な説明】
【００１２】
【図１】本発明の第１実施形態による光学部材の製造方法を示す断面図である。
【図２】本発明の第１実施形態による転写工程及び分離工程を示す説明図である。
【図３】転写工程の途中における、モールドと、成形材料の層との接触状態を示す断面図である。
【図４】転写工程及び分離工程の変形例を示す説明図である。
【図５】図１（ｄ）の分離工程後に行われる工程の変形例を示す図である。
【図６】本発明の第１実施形態による光学パネルの製造方法を示す断面図である。
【図７】本発明の第２実施形態による光学部材の製造方法を示す断面図である。
【図８】本発明の第２実施形態による光学パネルの製造方法を示す断面図である。
【図９】本発明の第３実施形態による光学部材の製造方法を示す断面図である。
【図１０】本発明の第３実施形態による光学パネルの製造方法を示す断面図である。
【図１１】本発明の第４実施形態による光学部材の製造方法を示す断面図である。
【図１２】本発明の第４実施形態による光学パネルの製造方法を示す断面図である。
【発明を実施するための形態】
【００１３】  以下、本発明を実施するための形態について図面を参照して説明する。各図面において、同一の又は対応する構成には、同一の又は対応する符号を付して、説明を省略する。
【００１４】  ［第１実施形態］  図１は、本発明の第１実施形態による光学部材の製造方法を示す断面図である。本実施形態の光学部材は、モスアイ型の反射防止部材であって、光学パネルとしての液晶パネルの製造に用いられる。
【００１５】  光学部材の製造方法は、積層板１を用意する工程（図１（ａ））、積層板１の薄板ガラス２上に成形材料の層６を形成する工程（図１（ｂ））、成形材料の層６の表面にモールド７を押し付ける転写工程（図１（ｃ））、及び凹凸層８とモールド７とを分離する分離工程（図１（ｄ））を備える。光学部材１０の製造方法は、薄板ガラス２と補強板３とを剥離する剥離工程（図１（ｅ））をさらに備えてよい。薄板ガラス２を備える光学部材１０が得られる。光学部材１０は透光性を有する。
【００１６】  尚、剥離工程は、転写工程後に行われればよく、光学パネルの製造工程の途中で行われてもよい。この場合、光学部材は、補強板３付きの状態で出荷されてよい。
【００１７】  （積層板を用意する工程）  積層板１は、例えば図１（ａ）に示すように薄板ガラス２と、薄板ガラス２を補強する補強板３とを含む。
【００１８】  薄板ガラス２は、透光性を有する。薄板ガラス２のガラスとしては、例えば無アルカリガラス、ホウケイ酸ガラス、ソーダライムガラス、高シリカガラス、その他の酸化ケイ素を主な成分とする酸化物系ガラス等が挙げられる。酸化物系ガラスは、酸化物換算による酸化ケイ素の含有量が４０質量％〜９０質量％のガラスが好ましい。薄板ガラス２のガラスは、光学部材の用途や光学パネルの種類に応じて選択される。例えば、液晶パネルの場合、アルカリ金属成分を実質的に含まないガラス（無アルカリガラス）を用いてもよい。
【００１９】  薄板ガラス２の板厚は、例えば０．３ｍｍ以下であり、より好ましくは０．２ｍｍ以下、さらに好ましくは０．１ｍｍ以下、特に好ましくは０．０５ｍｍ以下である。また、薄板ガラス２の板厚は、薄板ガラス２の成形性の観点から、好ましくは０．０００１ｍｍ以上、より好ましくは０．００１ｍｍ以上、さらに好ましくは０．００５ｍｍ以上である。
【００２０】  補強板３は、補強板３と薄板ガラス２との剥離操作が行われるまで、薄板ガラス２を補強する。補強板３は、転写工程後に薄板ガラス２から剥離され、光学パネルの一部とはならない。
【００２１】  補強板３は、温度変化による積層板１の反り、温度変化による薄板ガラス２と補強板３との意図しない剥離を抑制するため、薄板ガラス２との熱膨張差の小さいものが好ましい。補強板３は、ガラス板を含むものが好ましく、薄板ガラス２と同種のガラス板を含むものが好ましい。積層板１の温度変化は、例えば熱インプリント法で凹凸層８を形成する場合に生じる。熱インプリント法では、詳しくは後述するが、成形材料の加熱冷却に伴って積層板１が加熱冷却される。
【００２２】  補強板３は、支持板４と、支持板４上に形成される剥離層５とを備える。剥離層５と薄板ガラス２との間に作用するファンデルワールス力等により剥離層５と薄板ガラス２とが剥離可能に結合される。剥離層５は、樹脂層、無機酸化物層のいずれでもよい。
【００２３】  尚、本実施形態の補強板３は、支持板４と剥離層５とで構成されるが、支持板４のみで構成されてもよい。支持板４と薄板ガラス２との間に作用するファンデルワールス力等により支持板４と薄板ガラス２とが剥離可能に結合される。また、支持板４の表面に表面粗さの異なる領域を設けることによって、支持板４と薄板ガラス２との界面に結合力の異なる領域を設けてもよい。剥離操作が容易となる。
【００２４】  尚、補強板３は、ガラス板と樹脂層とを交互に積層したものであってもよく、この場合、最外層の樹脂層が剥離層となる。この場合、補強板３は、複数の支持板４、複数の樹脂層を有してよい。
【００２５】  支持板４は、剥離層５を介して、薄板ガラス２を支持する。支持板４は、成形材料の層６の表面にモールド７を押し付ける力による薄板ガラス２の割れを防止する。
【００２６】  支持板４は、例えばガラス板、セラミックス板、樹脂板、半導体板、又は金属板等である。支持板４がガラス板であると、補強板３と薄板ガラス２との熱膨張差が小さく、温度変化による積層板１の反り、温度変化による薄板ガラス２と補強板３との意図しない剥離を低減できる。支持板４が樹脂板又は金属板であると、補強板３の撓み変形が容易であるので、補強板３と薄板ガラス２との剥離が容易である。
【００２７】  支持板４と薄板ガラス２との平均線膨張係数差（絶対値）は、薄板ガラス２の寸法形状等に応じて適宜設定され、例えば３５×１０−７／℃以下であることが好ましい。ここで、「平均線膨張係数」とは、５０℃〜３００℃の温度範囲における平均線膨張係数（ＪＩＳ  Ｒ  ３１０２）をいう。
【００２８】  支持板４の厚さは、例えば２．０ｍｍ以下であり、好ましくは０．７ｍｍ以下である。また、支持板４の厚さは、薄板ガラス２の補強のため、０．４ｍｍ以上であることが好ましい。支持板４の厚さは、薄板ガラス２よりも厚くてもよいし、薄くてもよい。
【００２９】  支持板４の外形は、支持板４が剥離層５の全体を支持できるように、図１に示すように剥離層５の外形と同一であるか、剥離層５の外形よりも大きいことが好ましい。
【００３０】  剥離層５は、剥離層５と薄板ガラス２との剥離操作が行われるまで、薄板ガラス２の位置ずれを防止する。剥離層５は剥離操作によって薄板ガラス２から容易に剥離する。薄板ガラス２の破損を防止でき、また、意図しない位置（剥離層５と支持板４との間）での剥離を防止できる。
【００３１】  剥離層５は、支持板４との結合力が薄板ガラス２との結合力よりも相対的に高くなるように形成される。これによって、剥離操作が行われる際に、積層板１が意図しない位置（剥離層５と支持板４との間）で剥離するのを防止できる。
【００３２】  剥離層５の樹脂は、特に限定されない。例えば、剥離層５の樹脂としては、アクリル樹脂、ポリオレフィン樹脂、ポリウレタン樹脂、ポリイミド樹脂、シリコーン樹脂、ポリイミドシリコーン樹脂等が挙げられる。いくつかの種類の樹脂を混合して用いることもできる。中でも、耐熱性や剥離性の観点から、シリコーン樹脂、ポリイミドシリコーン樹脂が好ましい。
【００３３】  剥離層５の厚さは、特に限定されないが、剥離層５が樹脂層の場合、好ましくは１μｍ〜５０μｍ、より好ましくは４μｍ〜２０μｍである。剥離層５の厚さを１μｍ以上とすることで、剥離層５と薄板ガラス２との間に気泡や異物が混入した場合に、気泡や異物の厚さを吸収するように剥離層５が変形できる。一方、剥離層５の厚さが５０μｍ以下であると、剥離層５の形成時間を短縮でき、さらに剥離層５の樹脂を必要以上に使用しないため経済的である。
【００３４】  剥離層５の外形は、剥離層５が薄板ガラス２の全体を支持できるように、図１に示すように薄板ガラス２の外形と同一か、薄板ガラス２の外形よりも大きいことが好ましい。剥離層５の外形が薄板ガラス２の外形よりも大きいと、剥離層５の薄板ガラス２からはみ出す部分を撓み変形させることで補強板３と薄板ガラス２との剥離が徐々に行われ、剥離が円滑に行われる。
【００３５】  尚、剥離層５は複数種類の樹脂層からなっていてもよい。この場合「剥離層の厚さ」は全ての樹脂層の合計の厚さを意味する。
【００３６】  積層板１の製造方法としては、例えば下記の（１）〜（３）の方法がある。（１）の方法では、支持板４上に流動性を有する樹脂組成物を塗布し、硬化させて、剥離層５を形成した後、剥離層５上に薄板ガラス２を圧着する。（２）の方法では、所定の基材上に流動性を有する樹脂組成物を塗布し、硬化させて剥離層５を形成した後、剥離層５を所定の基材から剥離して、フィルムの形態で薄板ガラス２と支持板４との間に挟んで圧着する。（３）の方法では、薄板ガラス２と支持板４との間に樹脂組成物を挟んで、硬化させて剥離層５を形成する。
【００３７】  上記（１）の方法では、樹脂組成物が硬化する時、樹脂組成物が支持板４と相互作用するので、支持板４と剥離層５の結合力が、剥離層５と薄板ガラス２の結合力よりも高くなりやすい。
【００３８】  上記（２）の方法は、剥離層５の圧着後の結合力が、薄板ガラス２に対して低く、支持板４に対して高い場合に有効である。剥離層５との接触前に、薄板ガラス２又は支持板４の表面を表面処理して、剥離層５との圧着後の結合力に差をつけてもよい。
【００３９】  上記（３）の方法は、樹脂組成物の硬化後の結合力が、薄板ガラス２に対して低く、支持板４に対して高い場合に有効である。樹脂組成物との接触前に、薄板ガラス２又は支持板４の表面を表面処理して、樹脂組成物の硬化後の結合力に差をつけてもよい。
【００４０】  上記（１）〜（３）の方法において、樹脂組成物の種類は、特に限定されない。例えば、樹脂組成物は、硬化機構に応じて、縮合反応型、付加反応型、紫外線硬化型、電子線硬化型に分類されるが、いずれも使用することができる。これらの中でも付加反応型が好ましい。硬化反応のしやすさ、剥離層５を形成した際に剥離性の程度が良好で、耐熱性も高いからである。
【００４１】  また、樹脂組成物は、形態に応じて、溶剤型、エマルジョン型、無溶剤型に分類されるが、いずれも使用可能である。これらの中でも無溶剤型が好ましい。その理由は、生産性、環境特性の面が優れるからである。また、その理由は、剥離層５を形成する際の硬化時、すなわち、加熱硬化、紫外線硬化又は電子線硬化の時に発泡を生じる溶剤を含まないため、剥離層５中に気泡が残留しにくいからである。
【００４２】  付加反応型であって、且つ、無溶剤型であるシリコーン樹脂組成物としては、ビニル基を有する直鎖状ポリオルガノシロキサンと、ハイドロシリル基を有するメチルハイドロジェンポリシロキサンとを含むものがある。このシリコーン樹脂組成物は、白金触媒の存在下で加熱硬化され、シリコーン樹脂層となる。
【００４３】  樹脂組成物の塗布方法は、例えばスプレーコート法、ダイコート法、スピンコート法、ディップコート法、ロールコート法、バーコート法、スクリーン印刷法、グラビアコート法等がある。これらの塗布方法は、樹脂組成物の種類に応じて適宜選択される。
【００４４】  樹脂組成物の塗工量は、樹脂組成物の種類等に応じて適宜選択される。例えば、上記シリコーン樹脂組成物の場合、好ましくは１ｇ／ｍ２〜１００ｇ／ｍ２、より好ましくは５ｇ／ｍ２〜２０ｇ／ｍ２である。
【００４５】  樹脂組成物の硬化条件は、樹脂組成物の種類等に応じて適宜選択される。例えば、上記シリコーン樹脂組成物として、直鎖状ポリオルガノシロキサンとメチルハイドロジェンポリシロキサンの合計量１００質量部に対して、白金系触媒を２質量部配合した場合、大気中で加熱する温度は、５０℃〜２５０℃、好ましくは１００℃〜２００℃である。また、この場合の反応時間は５分間〜６０分間、好ましくは１０分間〜３０分間とする。樹脂組成物の硬化条件が上記の反応時間の範囲及び反応温度の範囲であれば、シリコーン樹脂の酸化分解が同時に起こらず、低分子量のシリコーン成分が生成せず、シリコーン移行性が高くならない。
【００４６】  上記（１）及び（２）の方法において、圧着は、クリーン度の高い環境下で実施されることが好ましい。圧着の方式としては、ロール式、プレス式等がある。圧着を実施する雰囲気は、大気圧雰囲気であってもよいが、気泡の混入を抑制するため、減圧雰囲気であることが好ましい。圧着を実施する温度は、室温よりも高い温度であってもよいが、剥離層５の劣化を防止するため、室温であることが好ましい。
【００４７】  尚、本実施形態では、積層板１の形成後、薄板ガラス２上に成形材料の層６を形成するが、薄板ガラス２上に成形材料の層６を形成した後、薄板ガラス２に補強板３を貼り付けてもよい。転写工程で、薄板ガラス２が補強板３で補強されていればよい。
【００４８】  （成形材料の層を形成する工程）  成形材料の層６は、薄板ガラス２上に形成するが、モールド７上に形成してもよい。いずれの場合でも、転写工程では、薄板ガラス２とモールド７との間に成形材料の層６が挟まれる。
【００４９】  薄板ガラス２は、薄板ガラス２と成形材料との密着を高めるため、予め表面処理が施されたものであってよい。表面処理としては、プライマー処理、オゾン処理、プラズマエッチング処理等が挙げられる。プライマーとしては、シランカップリング剤、シラザン等が用いられる。
【００５０】  成形材料は、例えば光硬化性樹脂を含む。光硬化性樹脂としては、光インプリント法に用いられる一般的なものが使用できる。光硬化性樹脂は、プレポリマー、光重合開始剤等で構成される。プレポリマーとしては、ラジカル重合タイプの場合、アクリルモノマー、ビニルモノマー等があり、イオン重合タイプの場合、エポキシモノマー、ビニルエーテルモノマー等がある。光硬化性樹脂は、液状の状態で用意され、例えば図１（ｂ）に示すように薄板ガラス２上に塗布される。
【００５１】  樹脂の塗布方法としては、例えばダイコート法、ロールコート法、グラビアコート法、インクジェット印刷法、スプレーコート法、スピンコート法、フローコート法、ブレードコート法、ディップコート法等が用いられる。
【００５２】  尚、本実施形態の成形材料は、光硬化性樹脂を含むが、熱可塑性樹脂を含んでもよい。熱可塑性樹脂には、熱インプリント法に用いられる一般的なものが使用でき、例えばアクリル樹脂、ポリカーボネート樹脂、オレフィン系樹脂等が挙げられる。熱可塑性樹脂は、シートの形態で用意され薄板ガラス２上に貼り付けてもよいし、溶液の形態で用意され薄板ガラス２上に塗布し、乾燥してもよい。また、熱可塑性樹脂は、加熱軟化したうえで薄板ガラス２上に塗布して冷却してもよい。
【００５３】  また、成形材料は、金属酸化物の粒子等を含んでもよい。
【００５４】  （転写工程、及び分離工程）  転写工程では、インプリント法で凹凸層８を形成する。転写工程は、薄板ガラス２とモールド７との間に成形材料の層６を挟み、モールド７の凹凸パターンが転写した凹凸層８を形成する。凹凸層８の凹凸パターンは、モールド７の凹凸パターンが略反転したパターンである。
【００５５】  光インプリント法では、光硬化性樹脂を含む成形材料の層６の表面にモールド７の凹凸パターンを押し付け、光を照射し、成形材料の層６を固化（硬化）させることで凹凸層８を形成する。
【００５６】  光硬化性樹脂を硬化させる光としては、例えば紫外光、可視光、赤外光等が挙げられる。紫外光の光源としては、紫外線蛍光灯、紫外線ＬＥＤ、低圧水銀灯、高圧水銀灯、超高圧水銀灯、キセノン灯、炭素アーク灯等が挙げられる。可視光の光源としては、可視光蛍光灯、可視光白熱灯、可視光ＬＥＤ等が用いられる。
【００５７】  光インプリント法では、モールド７及び薄板ガラス２の少なくとも一方が光透過性の材料で構成される。光源から出射した光は、例えば透明なモールド７を介して成形材料の層６に入射してもよいし、透明な補強板３及び透明な薄板ガラス２を介して成形材料の層６に入射してもよい。
【００５８】  光インプリント法では、室温での成型が可能であり、モールド７と薄板ガラス２との線膨張係数差による歪みが発生しにくく、転写精度が良い。尚、硬化反応の促進のため、成形材料の層６が加熱されてもよい。
【００５９】  一方、熱インプリント法では、熱可塑性樹脂を含む成形材料の層６を加熱により軟化し、軟化した成形材料の層６の表面にモールド７を押し付け、成形材料の層６を冷却して固化させることで、凹凸層８を形成する。
【００６０】  加熱源としては、加熱光を照射する光源（例えばハロゲンランプ、レーザ）、ヒータ等が用いられる。加熱温度は、熱可塑性樹脂のガラス転移温度以上である。
【００６１】  モールド７を押し付ける工程と、成形材料の層６を加熱する工程とは、どちらの工程が先であってもよく、同時に行ってもよい。モールド７を加熱することで成形材料の層６を加熱してもよい。
【００６２】  モールド７は、例えばシリコン、シリコン酸化膜、石英ガラス、金属（例えばニッケル、クロム）、又は樹脂（例えばポリカーボネートや環状オレフィン樹脂）で構成される。金属及び樹脂は、モールド７にフレキシブル性を与える。
【００６３】  モールド７は、モールド７の製造コスト削減のため、マスターモールドを用いて成型され、何度も複製可能となっている。複製方法には、例えばインプリント法、電鋳法などがある。マスターモールドは、例えばフォトリソグラフィ法又は電子線描画法で基材を加工して作製される。
【００６４】  モールド７は、図１に示すように板状でもよいし、エンドレスベルト状でもよい。エンドレスベルト状のモールドは、板状のモールドの両端部を溶着してなる。エンドレスベルト状のモールドは、連続生産に適している。
【００６５】  モールド７は、モールド表面と樹脂との離型性を高めるため、離型処理が施されたものであってよい。離型処理としては、例えばフッ素コート処理、シリコーンコート処理等が挙げられる。
【００６６】  本実施形態では、図１（ｃ）に示すように転写工程において薄板ガラス２が補強板３と剥離可能に結合されている。薄板ガラス２が補強板３で補強されているので、成形材料の層６の表面にモールド７を押し付ける力で薄板ガラス２が割れるのを防止できる。
【００６７】  分離工程では、モールド７と凹凸層８とを分離する。モールド７と凹凸層８との分離は、成形材料の層６の固化後に行われる。
【００６８】  本実施形態では、図１（ｄ）に示すように分離工程において薄板ガラス２が補強板３と剥離可能に結合されている。薄板ガラス２が補強板３で補強されているので、凹凸層８とモールド７とを分離する力で薄板ガラス２が割れるのを防止できる。
【００６９】  図２は、本発明の第１実施形態による転写工程及び分離工程を示す説明図である。図３は、転写工程の途中における、モールドと、成形材料の層との接触状態を示す断面図である。
【００７０】  転写工程は、薄板ガラス２を平坦に支持すると共にモールド７の一部を湾曲させながらモールド７を成形材料の層６に押し付ける工程を含む。同様に、分離工程は、薄板ガラス２を平坦に支持すると共にモールド７の一部を湾曲させながらモールド７を凹凸層８から分離する工程を含む。
【００７１】  このように、転写工程及び分離工程で、薄板ガラス２は、補強板３を介してステージ２０で平坦に支持される。薄板ガラス２が平坦に支持されるので、薄板ガラス２に曲げ応力が加わらず、光学部材１０の品質が良くなる。
【００７２】  転写工程及び分離工程は、例えば、モールド７を成形材料の層６に押し付ける押し付けロール３１、モールド７に張力を加える張力印加ロール３２、モールド７の端部を固定する固定治具３３等を用いて行う。
【００７３】  押し付けロール３１は押し付けロール支持部材３４で回転自在に支持され、押し付けロール支持部材３４はスライダ３５に対して固定される。スライダ３５は、ステージ２０における補強板３を支持する支持面に対して平行にスライド自在である。スライダ３５が移動すると、押し付けロール３１がステージ２０に対して移動する。スライダ３５が移動する間、押し付けロール３１とステージ２０との間隔は一定に保たれる。凹凸層８の複数の凸部の頂を同一平面上に並べることができる。
【００７４】  張力印加ロール３２は張力印加ロール支持部材３６で回転自在に支持され、張力印加ロール支持部材３６はステージ２０に対して固定される。張力印加ロール３２にはモールド７の一端部が固定される。回転モータ等の駆動源がモールド７を巻き取る方向に張力印加ロール３２を回転駆動すると、モールド７に張力が加わり、モールド７の一部分７ａ（図３参照）が押し付けロール３１に抱き付き、押し付けロール３１の外周に沿って湾曲する。張力印加ロール３２の軸方向は、押し付けロール３１の軸方向と平行となっている。これにより、モールド７に均一な張力が加わる。
【００７５】  固定治具３３は、モールド７の他端部をステージ２０に対して固定する。尚、固定治具３３の代わりに、固定ロールを使用してもよい。固定ロールは固定ロール支持部材で回転自在に支持され、固定ロール支持部材はステージ２０に対して固定される。張力印加ロール３２がモールド７に張力を加えるとき、ブレーキ装置等が固定ロールを制動し、固定ロールの回転を防止する。
【００７６】  中間ロール３７は、押し付けロール３１と張力印加ロール３２との間に配設され、押し付けロール３１と共に移動する。中間ロール３７は中間ロール支持部材３８で回転自在に支持され、中間ロール支持部材３８はスライダ３５に対して固定される。中間ロール３７は、押し付けロール３１と張力印加ロール３２との間隔が変わるとき、モールド７に接触することで、モールド７の湾曲した一部分７ａの長さを一定に保つ。これにより、モールド７と成形材料の層６との接触、及び、モールド７と凹凸層８との分離が安定する。尚、中間ロール３７は、任意の部材であって、なくてもよい。
【００７７】  次に、図２及び図３を再度参照して、押し付けロール３１等の動作について説明する。
【００７８】  先ず、図２（ａ）に示すように、固定治具３３がモールド７の一端部をステージ２０に対して固定する。次いで、回転モータ等の駆動源がモールド７を巻き取る方向に張力印加ロール３２を回転駆動する。モールド７に張力が加わり、モールド７の一部分７ａが押し付けロール３１に抱き付き、押し付けロール３１の外周に沿って湾曲する。押し付けロール３１は、モールド７を成形材料の層６に押し付ける。
【００７９】  次いで、図２（ｂ）に示すように、押し付けロール３１がステージ２０で支持される薄板ガラス２に対して図２中右方向に移動する。張力印加ロール３２がモールド７に張力を加えながらモールド７を渦巻き状に巻き取り、モールド７の湾曲した一部分７ａが徐々に移動し、モールド７と成形材料の層６とが徐々に接触し、接触面積が広がる。よって、モールド７と成形材料の層６との間に空気が噛み込むのを抑制することができ、凹凸パターンの転写精度を向上することができる。
【００８０】  転写工程で、押し付けロール３１は、モールド７の湾曲した一部分７ａの曲率半径を一定に保つ。従って、モールド７にかかる負荷が安定化し、モールド７が破損しにくい。また、空気の噛み込みを低減する効果が安定して得られる。
【００８１】  転写工程で、押し付けロール３１は、図２に示すように押し付けロール３１の中心軸を中心に回転しながらモールド７上を移動してよい。モールド７と押し付けロール３１とが擦れにくくなるので、モールド７や押し付けロール３１に傷が付きにくい。
【００８２】  転写工程で、押し付けロール３１の移動速度は、一定であることが好ましい。モールド７にかかる負荷が安定化し、モールド７が破損しにくい。また、空気の噛み込みを低減する効果が安定して得られる。
【００８３】  図２（ｂ）に示す状態で、成形材料の層６が固化し、凹凸層８となる。押し付けロール３１は、モールド７を凹凸層８に押し付ける。
【００８４】  次いで、図２（ｃ）に示すように、押し付けロール３１がステージ２０で支持される薄板ガラス２に対して図２中左方向に移動する。張力印加ロール３２がモールド７に張力を加えながらモールド７を繰り出し、モールド７の湾曲した一部分７ａが徐々に移動し、モールド７と凹凸層８とが徐々に分離する。よって、分離に要する力を軽減することができ、モールド７の破損や凹凸層８の破損を抑制することができる。
【００８５】  分離工程で、押し付けロール３１は、モールド７の湾曲した一部分７ａの曲率半径を一定に保つ。従って、モールド７にかかる負荷が安定化し、モールド７が破損しにくい。
【００８６】  分離工程で、押し付けロール３１は、図２に示すように押し付けロール３１の中心軸を中心に回転しながらモールド７上を移動してよい。モールド７と押し付けロール３１とが擦れにくくなるので、モールド７や押し付けロール３１に傷が付きにくい。
【００８７】  分離工程で、押し付けロール３１の移動速度は、一定であることが好ましい。モールド７にかかる負荷が安定化し、モールド７が破損しにくい。また、分離が連続的に行われるので、分離の跡が凹凸層８に残りにくい。分離が間欠的に行われると、線状の跡が凹凸層８につくことがある。
【００８８】  尚、本実施形態におけるモールド７を成形材料の層６（又は凹凸層８）に押し付ける部材は、押し付けロール３１であるが、湾曲面（好ましくは円弧面）を外周の一部に有する部材であればよく、例えばかまぼこ形の部材であってもよい。
【００８９】  尚、本実施形態では、ステージ２０側を固定し、押し付けロール３１側を移動させたが、ステージ２０側を移動し、押し付けロール３１側を固定してもよいし、両側を移動させてもよい。
【００９０】  次に、図４等に基づいて、ステージ２０側を移動し、押し付けロール３１側を固定する場合について説明する。図４は、転写工程及び分離工程の変形例を示す説明図である。
【００９１】  転写工程は、例えば、モールド７を成形材料の層６に押し付ける押し付けロール３１、モールド７に張力を加える張力印加ロール３２、モールド７の端部を固定する固定治具３３等を用いて行う。本実施形態では、ステージ２０が、支持台２１上に敷設されるガイド２２に沿って移動自在となっている。
【００９２】  押し付けロール３１は押し付けロール支持部材３４で回転自在に支持され、押し付けロール支持部材３４は支持台２１に対して固定される。
【００９３】  張力印加ロール３２は張力印加ロール支持部材３６で回転自在に支持され、張力印加ロール支持部材３６は支持台２１に対して固定される。張力印加ロール３２にはモールド７の一端部が固定される。回転モータ等の駆動源がモールド７を巻き取る方向に張力印加ロール３２を回転駆動すると、モールド７に張力が加わり、モールド７の一部分７ａ（図３参照）が押し付けロール３１に抱き付き、押し付けロール３１の外周に沿って湾曲する。張力印加ロール３２の軸方向は、押し付けロール３１の軸方向と平行となっている。これにより、モールド７に均一な張力が加わる。
【００９４】  固定治具３３は、モールド７の他端部をステージ２０に対して固定する。尚、固定治具３３の代わりに、固定ロールが用いられてもよい。固定ロールは固定ロール支持部材で回転自在に支持され、固定ロール支持部材はステージ２０に対して固定される。張力印加ロール３２がモールド７に張力を加えるとき、ブレーキ装置等が固定ロールを制動し、固定ロールの回転を防止する。
【００９５】  図４に示す変形例では、押し付けロール３１と、張力印加ロール３２とが相対的に移動しないので、図２に示す中間ロール３７は不要である。
【００９６】  次に、図４を再度参照して、変形例による押し付けロール３１等の動作について説明する。
【００９７】  先ず、図４（ａ）に示すように、固定治具３３がモールド７の一端部をステージ２０に対して固定する。次いで、回転モータ等の駆動源がモールド７を巻き取る方向に張力印加ロール３２を回転駆動する。モールド７に張力が加わり、モールド７の一部分７ａが押し付けロール３１に抱き付き、押し付けロール３１の外周に沿って湾曲する。押し付けロール３１はモールド７を成形材料の層６に押し付ける。
【００９８】  次いで、図４（ｂ）に示すように、ステージ２０で支持される薄板ガラス２が押し付けロール３１に対して図４中左方向に移動する。張力印加ロール３２がモールド７に張力を加えながらモールド７を繰り出し、モールド７の湾曲した一部分７ａが徐々に移動し、モールド７と成形材料の層６とが徐々に接触し、接触面積が広がる。従って、本変形例でも、モールド７と成形材料の層６との間に空気が噛み込むのを抑制することができ、凹凸パターンの転写精度を向上することができる。図４（ｂ）に示す状態で、成形材料の層６が固化し、凹凸層８となる。押し付けロール３１は、モールド７を凹凸層８に押し付ける。
【００９９】  次いで、図４（ｃ）に示すように、ステージ２０で支持される薄板ガラス２が押し付けロール３１に対して図４中右方向に移動する。張力印加ロール３２がモールド７に張力を加えながらモールド７を渦巻き状に巻き取り、モールド７の湾曲した一部分７ａが徐々に移動し、モールド７と凹凸層８とが徐々に分離する。従って、本変形例でも、分離に要する力を軽減することができ、モールド７の破損や凹凸層８の破損を抑制することができる。
【０１００】  尚、本実施形態、及びその変形例では、シート状のモールド７の一部を湾曲し、湾曲した一部分７ａを移動させることにより、モールド７と成形材料の層６とを徐々に接触させたが、モールド７と成形材料の層６とを平行に保ちながら一気に接触させてもよい。この場合、空気の噛み込みを防止するため、減圧雰囲気下で転写工程を行うことが好ましい。
【０１０１】  （剥離工程）  剥離工程では、薄板ガラス２と補強板３とを剥離する。例えば、剥離工程では、薄板ガラス２と補強板３との界面に薄刃を差し込み、剥離起点を形成した後、補強板３の一部を湾曲させながら薄板ガラス２と補強板３とを剥離する。
【０１０２】  剥離工程は、転写工程後に行われればよく、光学パネルの製造工程の途中で行われてもよい。剥離工程は、分離工程で薄板ガラス２にかかる負荷を補強板３で受け止めるため、分離工程後に行われることが好ましい。
【０１０３】  このように、補強板３は、図１（ｅ）に示すように凹凸層８の形成後に薄板ガラス２から剥離され、光学パネルの一部とならないので、光学パネルの薄型化、軽量化が可能である。
【０１０４】  （分離工程後に行われる工程の変形例）  図５は、図１（ｄ）の分離工程後に行われる工程の変形例を示す図である。
【０１０５】  本変形例では、図１（ｄ）の分離工程後、凹凸層８に粘着層１３を介して保護フィルム１４を貼り付ける工程（図５（ａ））、薄板ガラス２と補強板３とを剥離する剥離工程（図５（ｂ））、薄板ガラス２に粘着層１１を介して保護フィルム１２を貼り付ける工程（図５（ｃ））をこの順で行う。
【０１０６】  粘着層１１、１３は、例えばアクリル系樹脂、又はオレフィン系樹脂で構成される。保護フィルム１２、１４は、一般的な熱可塑性樹脂で構成され、例えばポリエチレンテレフタレート（ＰＥＴ）、ポリエチレン（ＰＥ）、又はポリプロピレン（ＰＰ）で構成される。
【０１０７】  本変形例では、薄板ガラス２と補強板３とを剥離する剥離工程（図５（ｂ））のときに、保護フィルム１４が粘着層１３を介して薄板ガラス２を補強するので、薄板ガラス２の破損を抑制できる。保護フィルム１４及び粘着層１３は、光学パネルの製造工程の途中で凹凸層８から剥離され、光学パネルの一部とはならない。尚、保護フィルム１４が粘着性を有する場合、粘着層１３は不要である。
【０１０８】  本変形例では、光学部材１０は、図５（ｃ）の状態で出荷されるが、図５（ａ）の状態（薄板ガラス２が補強板３で補強された状態）で出荷されてもよい。この場合、薄板ガラス２と補強板３とを剥離する剥離工程は、光学パネルの製造工程の途中で行われる。この場合、粘着層１３はなくてもよく、保護フィルム１４が凹凸層８と接合されずに単に接触するだけでもよい。
【０１０９】  （光学部材）  光学部材１０は、図１（ｅ）、図５（ｃ）等に示すように、薄板ガラス２、及び薄板ガラス２上に形成される凹凸層８を有する。光学部材１０は、透光性を有する。
【０１１０】  薄板ガラス２の板厚は、例えば０．３ｍｍ以下であり、より好ましくは０．２ｍｍ以下、さらに好ましくは０．１ｍｍ以下、特に好ましくは０．０５ｍｍ以下である。また、薄板ガラス２の板厚は、薄板ガラス２の成形性の観点から、好ましくは０．０００１ｍｍ以上、より好ましくは０．００１ｍｍ以上、さらに好ましくは０．００５ｍｍ以上である。
【０１１１】  光学部材１０は、例えばモスアイ型の反射防止部材である。凹凸層８は、例えば図１（ｄ）に示すように平面上に錐状の凸部８ａが多数突設された構造を有する。凸部８ａは例えば六方格子状、準六方格子状、四方格子状、又は準四方格子状に周期的に配列される。隣り合う凸部８ａは、接していても離れていてもよく、凸部８ａの裾部が重なるように配置されてもよい。凸部８ａのピッチＰ１は可視光の波長以下に設定される。広い波長範囲で光反射率が低減される。
【０１１２】  （光学パネルの製造方法）  図６は、本発明の第１実施形態による光学パネルの製造方法を示す断面図である。光学パネルの製造方法は、光学部材１０を用意する工程（図６（ａ））、積層パネル６０を用意する工程（図６（ｂ））、並びに光学部材１０と積層パネル６０とを貼り合わせる工程（図６（ｃ））を備える。
【０１１３】  光学部材１０には、図５に示す工程で、粘着層１１、１３を介して保護フィルム１２、１４が貼り付けられる。
【０１１４】  積層パネル６０は、図６（ｂ）に示すようにカラーフィルター基板６１、液晶層６２、及びアレイ基板６３を備える。カラーフィルター基板６１は、カラーフィルター、透明電極などを内部に有する。アレイ基板６３は、ＴＦＴなどのアクティブ素子、サブ画素となる電極などを内部に有する。アレイ基板６３における液晶層６２と反対側の面、カラーフィルター基板６１における液晶層６２と反対側の面には、偏光板や視野角補正用の光学フィルムが貼合されてよい。
【０１１５】  光学部材１０と積層パネル６０との貼り合わせでは、薄板ガラス２を保護する保護フィルム１２を剥がし、粘着層１１によって薄板ガラス２と積層パネル６０とを貼り合わせる。薄板ガラス２は、積層パネル６０の前面（バックライトと反対側の面）に貼り付けられ、例えばカラーフィルター基板６１に貼り付けられる。
【０１１６】  光学部材１０が薄型化、軽量化されているので、光学パネル７０が薄型化、軽量化される。
【０１１７】  ［第２実施形態］  図７は、本発明の第２実施形態による光学部材の製造方法を示す断面図である。本実施形態の光学部材は、ワイヤグリッド型の偏光部材であって、光学パネルとしての液晶パネルの製造に用いられる。尚、積層板１を用意する工程、積層板１の薄板ガラス２上に成形材料の層６を形成する工程は、図１と同様であるので図示を省略する。
【０１１８】  光学部材の製造方法は、第１実施形態と同様に、積層板１を用意する工程（図１（ａ））、積層板１の薄板ガラス２上に成形材料の層６を形成する工程（図１（ｂ））、成形材料の層６の表面にモールド１０７を押し付ける転写工程（図７（ａ））、及びモールド１０７の凹凸パターンが転写された凹凸層１０８とモールド１０７とを分離する分離工程（図７（ｂ））を備える。凹凸層１０８は、平面上に凸条部１０８ａが間隔をおいて多数配列された縞状の構造を有する。凸条部１０８ａのピッチＰ２は、可視光の波長以下に設定される。
【０１１９】  本実施形態では、第１実施形態と同様に、転写工程において薄板ガラス２が補強板３と剥離可能に結合されている。薄板ガラス２が補強板３で補強されているので、成形材料の層６の表面にモールド１０７を押し付ける力で薄板ガラス２が割れるのを防止できる。転写工程後に薄板ガラス２と補強板３とが剥離され、補強板３は光学パネルの一部とならないので、光学パネルの薄型化、軽量化が可能である。
【０１２０】  光学部材の製造方法は、各凸条部１０８ａの先端部に金属線１０９を形成する工程（図７（ｃ））をさらに備える。金属線１０９は、例えば凸条部１０８ａの斜め上方から金属材料を蒸着することにより形成される。金属材料としては、例えばアルミニウム、銀、クロム、マグネシウム、アルミニウム合金、銀合金等が挙げられる。蒸着法としては、真空蒸着法、スパッタリング法、イオンプレーティング法等の物理蒸着法が用いられる。複数の金属線１０９は、金属線１０９に平行な方向に振動する電界ベクトルを持つ偏光を反射し、金属線１０９に直交する方向に振動する電界ベクトルを持つ偏光を透過する。これにより、直線偏光が得られる。
【０１２１】  光学部材の製造方法は、薄板ガラス２と補強板３とを剥離する剥離工程（図７（ｄ））をさらに備えてもよい。剥離工程は、転写工程後に行われればよく、光学パネルの製造工程の途中で行われてもよい。剥離工程は、分離工程で薄板ガラス２にかかる負荷を補強板３で受け止めるため、分離工程後に行われることが好ましい。また、剥離工程は、金属線１０９を形成する工程後に行われることがさらに好ましい。金属線１０９の形成時に薄板ガラス２を平坦に保つことができ、金属線１０９を精度良く形成できる。
【０１２２】  （光学部材）  光学部材１１０は、図７（ｄ）に示すように、薄板ガラス２、及び薄板ガラス２上に形成される凹凸層１０８を有する。各凸条部１０８ａの先端部には、金属線１０９が形成されている。
【０１２３】  薄板ガラス２の板厚は、例えば０．３ｍｍ以下であり、より好ましくは０．２ｍｍ以下、さらに好ましくは０．１ｍｍ以下、特に好ましくは０．０５ｍｍ以下である。また、薄板ガラス２の板厚は、薄板ガラス２の成形性の観点から、好ましくは０．０００１ｍｍ以上、より好ましくは０．００１ｍｍ以上、さらに好ましくは０．００５ｍｍ以上である。
【０１２４】  光学部材１１０は、ワイヤグリッド型の偏光部材である。凹凸層１０８は、例えば図７（ｂ）に示すように平面上に凸条部１０８ａが間隔をおいて多数配列された縞状の構造を有する。凸条部１０８ａのピッチＰ２は、可視光の波長以下に設定される。
【０１２５】  （光学パネルの製造方法）  図８は、本発明の第２実施形態による光学パネルの製造方法を示す断面図である。光学パネルの製造方法は、光学部材１１０を用意する工程（図８（ａ））、積層パネル６０を用意する工程（図８（ｂ））、並びに光学部材１１０と積層パネル６０とを貼り合わせる工程（図８（ｃ））を備える。
【０１２６】  薄板ガラス２は粘着層１１を介して保護フィルム１２で保護される。同様に、金属線１０９は、粘着層１３を介して保護フィルム１４で保護される。尚、金属線１０９上に粘着層１３は無くてもよく、保護フィルム１４が金属線１０９と接合されずに単に接触するだけでもよい。
【０１２７】  光学部材１１０と積層パネル６０との貼り合わせでは、薄板ガラス２を保護する保護フィルム１２を剥がし、粘着層１１によって薄板ガラス２と積層パネル６０とを貼り合わせる。薄板ガラス２は、積層パネル６０の前面、及び積層パネル６０の背面のどちらに貼り付けられてもよく、前面及び背面の両方にそれぞれ別の薄板ガラス２が貼り付けられてもよい。
【０１２８】  光学部材１１０が薄型化、軽量化されているので、光学パネル１７０が薄型化、軽量化される。
【０１２９】  ［第３実施形態］  図９は、本発明の第２実施形態による光学部材の製造方法を示す断面図である。本実施形態の光学部材は、レンチキュラーレンズ部材であって、光学パネルとしての液晶パネルの製造に用いられる。尚、積層板１を用意する工程、積層板１の薄板ガラス２上に成形材料の層６を形成する工程は、図１と同様であるので図示を省略する。
【０１３０】  光学部材の製造方法は、第１実施形態と同様に、積層板１を用意する工程（図１（ａ））、積層板１の薄板ガラス２上に成形材料の層６を形成する工程（図１（ｂ））、成形材料の層６の表面にモールド２０７を押し付ける転写工程（図９（ａ））、及び凹凸層２０８とモールド２０７とを分離する分離工程（図９（ｂ））を備える。凹凸層２０８は、平面上に凸シリンドリカルレンズ２０８ａが隙間なく多数配列された構造を有する。
【０１３１】  本実施形態では、第１実施形態と同様に、転写工程において薄板ガラス２が補強板３と剥離可能に結合されている。薄板ガラス２が補強板３で補強されているので、成形材料の層６の表面にモールド２０７を押し付ける力で薄板ガラス２が割れるのを防止できる。転写工程後に薄板ガラス２と補強板３とが剥離され、補強板３は光学パネルの一部とならないので、光学パネルの薄型化、軽量化が可能である。
【０１３２】  光学部材の製造方法は、薄板ガラス２と補強板３とを剥離する剥離工程（図９（ｃ））をさらに備えてもよい。剥離工程は、転写工程後に行われればよく、光学パネルの製造工程の途中で行われてもよい。剥離工程は、分離工程で薄板ガラス２にかかる負荷を補強板３で受け止めるため、分離工程後に行われることが好ましい。
【０１３３】  （光学部材）  光学部材２１０は、図９（ｃ）に示すように、薄板ガラス２、及び薄板ガラス２上に形成される凹凸層２０８を有する。光学部材２１０は、透光性を有する。
【０１３４】  薄板ガラス２の板厚は、例えば０．３ｍｍ以下であり、より好ましくは０．２ｍｍ以下、さらに好ましくは０．１ｍｍ以下、特に好ましくは０．０５ｍｍ以下である。また、薄板ガラス２の板厚は、薄板ガラス２の成形性の観点から、好ましくは０．０００１ｍｍ以上、より好ましくは０．００１ｍｍ以上、さらに好ましくは０．００５ｍｍ以上である。
【０１３５】  光学部材２１０は、例えばレンチキュラーレンズ部材である。凹凸層２０８は、図９（ｂ）に示すように、平面上に凸シリンドリカルレンズ２０８ａが隙間なく多数配列された構造を有する。各凸シリンドリカルレンズ２０８ａは左目用の画像の光をユーザの左目に集光し、右目用の画像の光をユーザの右眼に集光する。
【０１３６】  凸シリンドリカルレンズ２０８ａのピッチは、数十μｍ〜数百μｍであり、数十ｎｍ〜数百ｎｍであることが好ましい。
【０１３７】  （光学パネルの製造方法）  図１０は、本発明の第３実施形態による光学パネルの製造方法を示す断面図である。光学パネルの製造方法は、光学部材２１０を用意する工程（図１０（ａ））、積層パネル６０を用意する工程（図１０（ｂ））、及び光学部材２１０と積層パネル６０とを貼り合わせる工程（図１０（ｃ））を備える。
【０１３８】  薄板ガラス２は粘着層１１を介して保護フィルム１２で保護される。同様に、凹凸層２０８は、粘着層１３を介して保護フィルム１４で保護される。尚、凹凸層２０８上に粘着層１３は無くてもよく、保護フィルム１４が凹凸層２０８と接合されずに、単に接触するだけでもよい。
【０１３９】  光学部材２１０と積層パネル６０との貼り合わせでは、薄板ガラス２を保護する保護フィルム１２を剥がし、粘着層１１によって薄板ガラス２と積層パネル６０とを貼り合わせる。薄板ガラス２は積層パネル６０の前面に貼り付けられる。
【０１４０】  光学部材２１０が薄型化、軽量化されているので、光学パネル２７０が薄型化、軽量化される。また、光学部材２１０の基材がガラスなので、ガラスよりも線膨張係数の大きい樹脂で基材が構成される場合に比べて、光学パネルの動作熱によるレンズのピッチ変化が小さく、画質が良い。
【０１４１】  尚、薄板ガラス２は積層パネル６０の背面に貼り付けられ、各凸シリンドリカルレンズ２０８ａは光源からの光を平行光とする役割を果たしてもよい。この場合、凸条のシリンドリカルレンズを１次元で配列する代わりに、マイクロレンズを２次元で配列してもよい。
【０１４２】  ［第４実施形態］  図１１は、本発明の第４実施形態による光学部材の製造方法を示す断面図である。本実施形態の光学部材は、ワイヤグリッド型の偏光部材であって、光学パネルとしての液晶パネルの製造に用いられる。本実施形態の液晶パネルは、第２実施形態の液晶パネルと異なり、カラーフィルター基板又はアレイ基板が金属線を含むインセル方式である。
【０１４３】  光学部材の製造方法は、第２実施形態と同様に、積層板１を用意する工程（図１（ａ））、積層板１の薄板ガラス２上に成形材料の層６を形成する工程（図１（ｂ））、成形材料の層６の表面にモールド３０７を押し付ける転写工程（図１１（ａ））、及び凹凸層３０８とモールド３０７とを分離する分離工程（図１１（ｂ））を備える。凹凸層３０８は、平面上に凸条部３０８ａが間隔をおいて多数配列された縞状の構造を有する。凸条部３０８ａのピッチＰ４は、可視光の波長以下に設定される。
【０１４４】  本実施形態では、第２実施形態と同様に、転写工程において薄板ガラス２が補強板３と剥離可能に結合されている。薄板ガラス２が補強板３で補強されているので、成形材料の層６の表面にモールド３０７を押し付ける力で薄板ガラス２が割れるのを防止できる。転写工程後に薄板ガラス２と補強板３とが剥離され、補強板３は光学パネルの一部とならないので、光学パネルの薄型化、軽量化が可能である。
【０１４５】  光学部材の製造方法は、各凸条部３０８ａの先端部に金属線３０９を形成する工程（図１１（ｃ））をさらに備える。金属線３０９は、例えば凸条部３０８ａの斜め上方から金属材料を蒸着することにより形成される。複数の金属線３０９は、金属線３０９に平行な方向に振動する電界ベクトルを持つ偏光を反射し、金属線３０９に直交する方向に振動する電界ベクトルを持つ偏光を透過する。これにより、直線偏光が得られる。
【０１４６】  本実施形態では、光学部材の製造方法は、薄板ガラス２と補強板３とを剥離する剥離工程（図７（ｄ））を備えなくてよい。剥離工程は、光学パネルの製造工程の途中で行われてよい。
【０１４７】  （光学部材）  光学部材３１０は、図１１（ｃ）に示すように、薄板ガラス２、及び薄板ガラス２上に形成される凹凸層３０８を有する。各凸条部３０８ａの先端部には、金属線３０９が形成されている。光学部材３１０は、補強板３を含む。
【０１４８】  薄板ガラス２の板厚は、例えば０．３ｍｍ以下であり、より好ましくは０．２ｍｍ以下、さらに好ましくは０．１ｍｍ以下、特に好ましくは０．０５ｍｍ以下である。また、薄板ガラス２の板厚は、薄板ガラス２の成形性の観点から、好ましくは０．０００１ｍｍ以上、より好ましくは０．００１ｍｍ以上、さらに好ましくは０．００５ｍｍ以上である。
【０１４９】  光学部材３１０は、ワイヤグリッド型の偏光部材である。凹凸層３０８は、例えば図１１（ｂ）に示すように平面上に凸条部３０８ａが間隔をおいて多数配列された縞状の構造を有する。凸条部３０８ａのピッチＰ４は、可視光の波長以下に設定される。
【０１５０】  （光学パネルの製造方法）  図１２は、本発明の第４実施形態による光学パネルの製造方法を示す断面図である。光学パネルの製造方法は、光学部材３１０を用意する工程（図１２（ａ））、薄板ガラス２と対向基板３２０との間に液晶層３３０を封入する工程（図１２（ｂ））、及び薄板ガラス２と補強板３とを剥離する剥離工程（図１２（ｃ））を備える。
【０１５１】  光学部材３１０の薄板ガラス２は補強板３で支持されており、光学部材３１０は補強板３を含む。金属線３０９は、粘着層１３を介して保護フィルム１４で保護される。尚、粘着層１３は無くてもよく、保護フィルム１４が金属線３０９と接合されずに単に接触するだけでもよい。
【０１５２】  光学部材３１０の薄板ガラス２上には、保護フィルム１４等の剥離後、例えばカラーフィルター、透明電極等が形成される。このとき、薄板ガラス２は補強板３で平坦に保持されるので、カラーフィルター等が精度良く形成できる。薄板ガラス２及びカラーフィルター等でカラーフィルター基板が構成される。この場合、対向基板３２０は、アレイ基板であって、アクティブ素子（ＴＦＴ）や電極を内部に備える。
【０１５３】  尚、薄板ガラス２上には、保護フィルム１４等の剥離後、光学パネル用部材としてのアクティブ素子（例えばＴＦＴ）や電極等が形成されてもよい。このとき、薄板ガラス２は補強板３で平坦に保持されるので、アクティブ素子等が精度良く形成できる。薄板ガラス２及びアクティブ素子等でアレイ基板が構成される。この場合、対向基板３２０は、カラーフィルター、透明電極等を内部に備える。
【０１５４】  その後、図１２（ｂ）に示すように、薄板ガラス２を含むカラーフィルター基板（又はアレイ基板）と対向基板３２０との間に液晶層３３０が封入される。その後、薄板ガラス２と補強板３とが剥離され、補強板３は光学パネル３７０の一部とならない。
【０１５５】  光学部材３１０の基材としての板ガラスの薄型化、軽量化が可能であるので、光学パネル３７０の薄型化、軽量化が可能である。
【０１５６】  以上、光学部材の製造方法、及び光学部材、並びに光学パネルの製造方法を第１〜第４実施形態及びその変形例で説明したが、本発明は上記実施形態等に制限されない。特許請求の範囲に記載された本発明の要旨の範囲内において、種々の変形、変更が可能である。
【０１５７】  例えば、上記実施形態の光学パネルは、液晶パネルであるが、有機ＥＬパネルであってもよい。また、上記実施形態の光学パネルは、画像を表示する画像表示パネルであるが、画像を表示しない照明パネルであってもよい。
【０１５８】  また、上記実施形態では、転写工程で成形材料を固化した後、分離工程を行うが、分離工程後に成形材料を固化してもよい。
【０１５９】  本出願は、２０１２年５月２４日に日本国特許庁に出願された特願２０１２−１１８５１４号に基づく優先権を主張するものであり、特願２０１２−１１８５１４号の全内容を本国際出願に援用する。
【符号の説明】
【０１６０】１    積層板２    薄板ガラス３    補強板４    支持板５    剥離層６    成形材料の層７    モールド８    凹凸層３１  押し付けロール６０  積層パネル６１  カラーフィルター基板６２  液晶層６３  アレイ基板７０  光学パネル
【図１】
2013176146.tif 000003
【図２】
2013176146.tif 000004
【図３】
2013176146.tif 000005
【図４】
2013176146.tif 000006
【図５】
2013176146.tif 000007
【図６】
2013176146.tif 000008
【図７】
2013176146.tif 000009
【図８】
2013176146.tif 000010
【図９】
2013176146.tif 000011
【図１０】
2013176146.tif 000012
【図１１】
2013176146.tif 000013
【図１２】
2013176146.tif 000014
【国際調査報告】
2013176146.tif 000015
2013176146.tif 000016
2013176146.tif 000017
2013176146.tif 000018